(57)【特許請求の範囲】
【請求項１】
感熱記録層およびその背面側に金属製の光反射層を有する転写用記録材を、離型性シートに対して剥離可能に重ね合わせた感熱記録材の転写シートにおいて、
前記感熱記録層を可逆性感熱記録材料で形成し、前記光反射層と感熱記録層との間に、光透過性であって光硬化型もしくは電子線硬化型のウレタンアクリレート系樹脂または硝化綿アクリルポリオール系樹脂からなり光反射層を保護する保護層を設けたことを特徴とする感熱記録材の転写シート。
【発明の詳細な説明】
【０００１】
【発明の属する技術分野】
この発明は、温度変化によって可視画像を表示できると共に可視画像の消去が可能な可逆性感熱記録材の転写シートに関する。
【０００２】
【従来の技術】
従来、所定の加熱条件で可視画像を表示または消去可能な可逆性感熱記録材料として、加熱温度条件や加熱後の冷却速度条件によって可逆的に色調や透明性などを変化させることができるロイコ染料（ロイコ色素とも呼ばれる。）や有機低分子化合物を樹脂母材に分散させたもの、または、加熱温度の条件や加熱後の冷却条件によって可逆的にフロスト表面（粗面）か、平滑面を形成できる可逆性感熱記録材料が知られている。
【０００３】
因みに、ロイコ染料は、無色または淡色の電子供与性染料前駆体からなる還元型の色素であり、これを用いた可逆性感熱記録材料の組成物には、ロイコ染料およびこれを発色させる酸性基と発色したロイコ染料を消色させる塩基性基とを有する両性化合物からなる顕減色剤が配合されている（特開平２−１８８２９３号公報）。電子供与性染料前駆体であるロイコ染料は、熱エネルギーを制御することにより、酸性基による発色作用または塩基性基による消色作用の一方が優先するので発色と消色の作用を有している。
【０００４】
透明度を可逆的に変化させ、透明部と白濁部のコントラストによって画像を表示する可逆性感熱記録材料としては、樹脂母材およびこの樹脂母材中に有機低分子を分散したものが特開昭６３−４１１８６号公報に開示されている。
【０００５】
また、加熱温度の条件や加熱後の冷却条件によって可逆的にフロスト表面（粗面）か、平滑面を形成できる可逆性感熱記録材料としては、熱可塑性樹脂フィルムの表面にサンドブラスト法やエンボス加工によって予め微細な凹凸を形成する処理、すなわち粗面化処理を行なったものが特開平２−２２３４９９号公報に開示されている。
【０００６】
このような可逆性感熱記録材料は、加圧すると同時にガラス転移温度（Ｔｇ）以上乃至融点（Ｔｍ）以下に加熱することにより、歪みを保有させた状態で平滑面を形成することができ、そのような透明部分と加熱加圧処理しなかった不透明部分とのコントラストによって画像を形成できるものである。
【０００７】
上記した種々の可逆性感熱記録材料は、通常、主材料をテトラヒドロフラン（ＴＨＦ）などの有機溶剤と混ぜて溶かし、これをシートやフィルムなどの基材表面に塗布して乾燥硬化させることにより、層状に設けられている。
【０００８】
しかし、有機溶剤に溶かした感熱記録材料溶液は、吸液性のある紙類やその他の多孔質基材の表面など、多様な表面状態が想定される物の表面に対して均一な厚みの層を形成し難いので、可逆性感熱記録層を有するフィルム状感熱記録材料を転写可能な転写シートが利用されている。
【０００９】
図２（ａ）に示すように、従来の感熱記録材の転写シートＢは、剥離用基材層１の上にシリコーン樹脂などからなる離型剤層２を一体に設けた離型性シートＢ1 を具備したものであり、これに重ねて透明性樹脂からなる保護層３と可逆性感熱記録材からなる感熱記録層４を設け、さらに感熱記録層４の表面に蒸着されたアルミニウム等の金属製の光反射層６を介して感熱接着剤等などの接着剤からなる接着剤層７を設け、これらの各層を一体化した転写用記録材Ｂ2 を離型性シートＢ1 に対して剥離可能に重ね合わせている。
【００１０】
このような転写シートＢを使用するには、図２（ｂ）に示すように、接着剤層７をカード基材などの被転写物Ｐの表面に圧接させると同時に転写用の型（スタンプ）で接着剤層７を加熱して軟化し、これを被転写物Ｐの表面に接着する。このようにすると、感熱記録層４が被転写物Ｐの表面に転写され、保護層３の表面から離型性シートＢ1 を剥がせば感熱記録層４が保護層３を介して透視できるように転写される。
【００１１】
【発明が解決しようとする課題】
しかし、上記従来の感熱記録材の転写シートは、感熱記録層４と金属製の光反射層６が密接して配置されており、転写シートの使用時または製造時の加熱によって光反射層６が熱変形する可能性がある。
【００１２】
具体的には、転写された感熱記録材を使用時に加熱すると、表面が鏡面などの光沢面に形成されている金属製の光反射層が表面の温度分布に対応して伸縮し、細かな皺が形成されて光沢性、すなわち光反射効率が低下するという問題点がある。
【００１３】
また、転写シートの製造時に、金属製の光反射層を蒸着によって形成するときには、通常、蒸着用金属をタングステンフィラメントにより電気的に加熱して融解し、かつ蒸発させてその蒸気を感熱記録層の表面に当てて光反射性の金属薄膜層を形成するが、そのときに感熱記録層は高真空中（例えば１０-4ｍｍ以下）の容器内に置かれるので、低分子材料やロイコ染料を含んでおり、または軟質の熱可塑性樹脂からなる感熱記録層からガスが発生する。
【００１４】
そして、このようなガス（アウトガスとも呼ばれる。）が発生すると、蒸着膜に凹凸が生じ、光反射層の光沢が低下したり、鏡面が損なわれたりする問題が起こる。
【００１５】
さらに、光反射層の蒸着時にアウトガスが発生すると、金属製の光反射層と感熱記録層が密着し難くなり、転写用記録材の層構造の一体性が損なわれる恐れもある。
【００１６】
そこで、この発明の課題は、上記した問題点を解決して、金属製の光反射層の鏡面などの光沢性を確実に従来品より向上させると共に、転写用記録材の光反射層が積層体中に確実に密着しており、画像視認性のよい感熱記録材の転写シートを提供することである。
【００１７】
さらにこの発明のより具体的な課題としては、感熱記録材に記録する時の加熱により光反射層に細かな皺が形成されず、光沢性の維持、すなわち初期の光反射効率を維持できることであり、また金属製の光反射層を蒸着によって形成するときに光沢や鏡面が損なわれないようにすることであり、さらにまた転写用記録材の光反射層と感熱記録層とが確実に密着したものとすることである。
【００１８】
【課題を解決するための手段】
上記の課題を解決するため、この発明においては、感熱記録層およびその背面側に金属製光反射層を有する転写用記録材を、離型性シートに対して剥離可能に重ね合わせた感熱記録材の転写シートにおいて、前記感熱記録層を可逆性感熱記録材料で形成し、前記光反射層と感熱記録層との間に、光透過性の樹脂からなり光反射層を保護する保護層を設けたことを特徴とする感熱記録材の転写シートとしたのである。
【００１９】
上記したように構成されるこの発明の転写シートは、光反射層の光反射面と感熱記録層との間に光透過性の樹脂からなる保護層が介在しているので、感熱記録材を加熱して画像を記録しまたは消去する時、感熱記録材に加えられた熱量が光反射層に伝達されるまでに、金属に比べて比熱の大きい樹脂製の保護層で消費される。そのため、感熱記録材に記録する時の加熱によって光反射層に熱変形による細かな皺が形成され難くなり、光反射層に所要の反射効率を耐久性よく維持できる。
【００２０】
また、金属製の光反射層を蒸着するときには、感熱記録層が樹脂製の保護層で被覆されているので、高真空中（例えば１０-4ｍｍ以下）の容器内でも低分子材料やロイコ染料を含む感熱記録材料または軟質の熱可塑性樹脂からなる感熱記録材料が低圧雰囲気に曝されることがなく、これらから（アウト）ガスが発生しない。このようにして、反射面保護層の平滑な表面上に凹凸のない光反射層（金属蒸着層）が密着した状態に形成され、光沢性や鏡面性が従来の光反射層より向上し、また転写用記録材の光反射層と感熱記録層とは耐久性よく密着して剥離せず良好な一体性を保つようになる。
【００２１】
【発明の実施の形態】
この発明の感熱記録材の転写シートの実施形態を、以下に添付図面を参照して説明する。
【００２２】
図１（ａ）、（ｂ）に示す実施形態の感熱記録材の転写シートＡは、ポリエチレンテレフタレート等からなる剥離用基材層１上にシリコーン樹脂などからなる離型剤層２を介して光透過性の樹脂からなる表面保護層３を重ね、その上に樹脂母材に例えば有機低分子化合物を配合した可逆性感熱記録材料からなる感熱記録層４を塗布乾燥して設け、その上に光透過性の樹脂からなる反射面保護層５を重ね、その上に真空蒸着法によってアルミニウム蒸着膜からなる光反射層６を形成し、最外面をホットメルト樹脂からなる接着剤層７で形成した感熱記録材の転写シートＡである。
【００２３】
図１（ｂ）に示すように、上記の実施形態の可逆性感熱記録材の転写シートを使用するときには、接着剤層７を被転写物Ｐに加熱加圧して接着し、次いで転写用記録材Ａ2 を剥離することにより、被転写物Ｐの表面に感熱記録材を接着固定できる。
【００２４】
この発明の感熱記録材の転写シートを構成する材料について以下に説明する。
【００２５】
まず、離型性シートの剥離用基材層は、剥離性のあるフィルムまたは紙などのシート状のものであり、引き剥がして剥離しやすいように曲げやすく、かつ強靱で破れ難い物性が必要なものである。剥離用基材層として、プラスチックフィルムを採用する場合には、母材に適量の可塑剤や補強剤を配合するなどして所要の機械的特性が得られるようにする。
【００２６】
剥離用基材層の具体例としては、紙、布、ポリエチレンテレフタレート、ポリエチレンナフタレートなどのポリエステル樹脂、ポリプロピレン、ポリスチレン、ポリカーボネート、ポリ塩化ビニル、ポリエチレン、ポリアミド、ポリイミド、ポリ乳酸、ポリサルフォン、ポリフェニレンサルファイド、ポリエーテルイミド、ポリエーテルエーテルケトン、ポリエーテルサルフォンなどであり、さらに離型性を高めるシリコーン油を添加したもの、またはシリコーン樹脂やフッ素樹脂を塗布したものなどが挙げられる。なお、耐熱性、剥離時の強度、耐溶剤性、機械的強度、コストなどの点からポリエチレンテレフタレートを主成分とすることは、特に好ましい。
【００２７】
そして、剥離用基材層に離型性を持たせたり、そのような性質を向上させるためには、シリコーン樹脂やフッ素樹脂などの離型剤層を重ねて設けることが好ましい。
【００２８】
離型性シートに重ねて設ける表面保護層は、通常、可逆性感熱記録層に光を到達させるために透光性を有すると共に感熱記録材料を加熱する際に所要の耐熱性を有する樹脂からなり、また離型性シートに対して離型性があって、耐熱性、耐薬品性に優れ、被転写物に要求される曲げに追従し、かつ物理的保護のための機械的強度を有する樹脂硬化物で形成することが好ましい。
【００２９】
また、表面保護層は、表面粗さ（Ｒｚ：十点平均粗さ）が１．０μｍ以下の面を有する保護層であることが好ましい。なぜなら、表面が粗すぎると、光反射層を蒸着により形成した後に白く見える可能性があって好ましくないからである。
【００３０】
表面保護層に適用できる透光性と共に耐熱性を有する樹脂材料の具体例としては、ポリエチレンテレフタレート、ポリエーテルイミド、ポリエーテルケトン、ポリエーテルエーテルケトン、ポリサルフォン、ポリフェニレンスルフィド、ポリアクリレート、ポリエーテルサルフォン、ポリカーボネート、ポリエチレンナフタレート、ポリイミド、アクリル樹脂などの他、紫外線（ＵＶ）硬化型樹脂または電子線（ＥＢ）硬化型樹脂が挙げられる。
【００３１】
次に、この発明において感熱記録層を形成する可逆性感熱記録材料は、樹脂母材に有機低分子化合物やロイコ染料等を混合した組成物からなるものが代表的である。樹脂母材は、透明性、成膜性、高温領域での弾性その他の耐熱性、繰り返される加熱条件での耐久性等が優れたものが好ましい。
【００３２】
母材樹脂種の具体例としては、例えばポリ塩化ビニル、塩化ビニル−酢酸ビニル共重合体、塩化ビニル−酢酸ビニル−マレイン酸共重合体、塩化ビニル−酢酸ビニル−アルコール共重合体、その他の酢酸ビニル化合物、塩化ビニル系共重合体、ポリ塩化ビニリデン、塩化ビニリデン共重合体、ポリエステル、ポリアミド、ポリスチレン、ポリメチル（メタ）アクリレート、またはその共重合体などが挙げられる。
【００３３】
このような樹脂母材に添加して分散状態に混合する可逆性感熱記録材料としては、例えばロイコ染料、または熱処理により結晶化し、または融解して非結晶状態になる所定の有機低分子化合物を採用できる。
【００３４】
上記所定の有機低分子化合物としては、カルボン酸、ジカルボン酸、ケトン、エーテル、アルコール、エステルおよびその誘導体などが挙げられ、それらの１種または２種以上を混合して用いることもできる。有機低分子化合物として炭素数１２以上の高級脂肪酸とアルコールからなるアルキルエステルを採用することは、このものが低融点（ｍｐ）である点で好ましく、このものと共に炭素数１０以上の脂肪族二塩基酸であって高融点（ｍｐ）のものを併用することも好ましいことである。
【００３５】
因みに、炭素数１２以上の高級脂肪酸と炭素数１以上のアルコールとからなる高級脂肪酸エステルとしては、ステアリン酸メチル、ステアリン酸エチル、ステアリン酸ブチル、ステアリン酸オクチル、ベヘン酸メチル、ベヘン酸エチル、ベヘン酸ブチル、ベヘン酸オクチル、リグノセリン酸メチル、リグノセリン酸エチルなどが挙げられる。
【００３６】
さらに、上記した高級脂肪酸エステルを構成する高級脂肪酸または高級脂肪酸誘導体を例示すると、ラウリン酸、ミリスチン酸、パルミチン酸、ステアリン酸、ベヘン酸、リグノセリン酸、セロチン酸などの高級脂肪酸、またはこれらの酸無水物、さらにペンタデカノール、ヘプタデカノール、オクタデカノール、エイコサノール、ドコサノール、テトラコサノール、ヘキサコサノールなどのアルコールが挙げられる。
【００３７】
また、可逆性感熱記録材料の他の具体例であるロイコ染料（電子供与性染料前駆体）としては、トリフェニルメタンフタリド系化合物、ジフェニルメタン系化合物、フルオラン系化合物、フェノチアジン系化合物、ロイコオーラミン系化合物、インドリノフタリド系化合物などがある。
【００３８】
ロイコ染料を発色状態または消色状態にするための顕減色剤としては、分子内にロイコ染料を発色させることができる構造と、分子間の凝集力を制御する長い脂肪族鎖構造を併有する化合物であり、たとえば、炭素数１２以上の脂肪族基を有する有機リン化合物、脂肪族カルボン酸化合物またはフェノール系化合物が挙げられる。
【００３９】
以上述べたような可逆性感熱記録材料は、溶剤で希釈した塗液を塗布して乾燥させるコーティング法によって離型性シートの表面に層状に被覆することができる。また、貧溶媒での分散コーティング、無溶剤での押し出しコーティングなどによる積層方法や、離型フィルムに予め積層した可逆性感熱記録材料層を剥離用基材層に熱転写して積層する方法を採用してもよい。
【００４０】
この発明において光反射層の光反射面と感熱記録層との間に設ける光透過性の樹脂からなる保護層は、光反射層に光を到達させるために透光性を有する。
【００４１】
このような透光性の樹脂は、被転写物の使用状態で要求される曲げ易さ、機械的強度を有する透光性の樹脂であり、前記した剥離用基材層に接するように設ける表面保護層と同じ材料で形成することもできる。
【００４２】
また、光反射層のしわの発生を防止するため、耐熱性のある樹脂、例えばガラス転移点（Ｔｇ）の高い樹脂を選択して採用することが好ましい。さらに記録層に塗工する際に記録層を侵すことのない溶媒を使用できるもの、たとえば水、アルコール系などの貧溶媒で塗工できる樹脂を選択して採用することが好ましい。
【００４３】
そして、特に好ましい透明性および気密性（ガスバリア性）を有する樹脂としては、アクリル系樹脂が好ましく、可逆性感熱記録材料を劣化させるような過剰熱量を与えないようにするために、ウレタンアクリレート系樹脂または硝化綿アクリルポリオール系樹脂のような紫外線照射などによる光硬化型樹脂または電子線硬化型の樹脂を採用することは特に好ましい。
【００４４】
ウレタンアクリレート系樹脂または硝化綿アクリルポリオール系樹脂のような光硬化性樹脂は、光重合性オリゴマーに対して光重合性希釈剤を適量配合して粘度調整したものに、光重合開始剤を配合し、必要に応じて増感剤を添加したものを樹脂材料とし、紫外線などの光エネルギーを照射してラジカル重合、カチオン重合、チオール・エン付加型のラジカル付加反応で硬化させる。
【００４５】
ウレタンアクリレート系樹脂のうち、電子線硬化性アクリル変性ポリウレタン樹脂は、以下のようにして製造することができる。すなわち、１，４−ブタンジオールとアジピン酸との反応生成物、またはプロピレングリコールとアジピン酸との反応生成物のポリエステルジオールとポリエーテルトリオールとの混合物にジイソシアネートとアクリル系２重結合を有する化合物とを加えて反応させるのである。また、ポリエステルジオールとポリエーテルトリオールとの混合物、ポリエステルジオールとポリエステルトノオールとの混合物、ポリエーテルジオールとポリエステルトリオールとの混合物を用いてもよい。
【００４６】
前記のジイソシアネートとしては、２，４−トリレンジイソシアネート、２，６−トリレンジイソシアネート、１，６−ヘキサメチレンジイソシアネート、キシリレンジイソシアネート、イソホロンジイソシアネート、メチレンビス（４−フェニルイソシアネート）などが挙げられる。
【００４７】
また、アクリル系２重結合を有する化合物としては、２−ヒドロキシエチル（メタ）アクリレート、２−ヒドロキシプロピル（メタ）アクリレート、３−ヒドロキシプロピル（メタ）アクリレートなどが挙げられる。
【００４８】
また、その他の電子線硬化性樹脂としては、ポリエステル骨格を有する５官能以上、好ましくは７〜１３官能の分岐状分子構造を有する電子線硬化性樹脂およびシリコーン変性電子線硬化性樹脂などが挙げられる。これらは官能基によって樹脂硬化反応速度の促進を図ることができる。
【００４９】
上述したような材料からなる反射面保護層に重ねて設ける金属製の光反射層は、画像の視認性を向上させる光学的反射性が良好な反射面を形成可能な金属であればよく、材料金属の種類を限定したものではない。すなわち、光反射層は、記録層に形成された画像を転写用記録材の表面から見やすくするためのものであり、アルミニウムやスズなどの蒸着または箔の接着またはアルミ粉などを混ぜた光反射性の塗料の塗布層を採用することもできる。
【００５０】
なお、色、光沢、コスト、汎用性などの面から判断すると、特にアルミニウム蒸着膜を形成することが好ましい。アルミニウムの蒸着膜は、水、酸、アルカリによって腐食されやすいため、蒸着膜の表面に薄膜のクロム、シリコーンメタルなどの金属を蒸着して、アルミ蒸着の色と光沢を損なうことなく耐腐食性を向上させることも好ましい。
【００５１】
金属蒸着の方法としては、真空蒸着法、スパッタリング、イオンプレーティング、電子ビーム蒸着法などの周知の方法を選択的に採用することができる。
【００５２】
また、金属蒸着膜を形成する場合には、直接に蒸着するばかりでなく、反射面保護層の表面に接着剤層を設けてもよく、またアンカーコート層を介して金属蒸着膜を形成することもできる。
【００５３】
光反射層の厚さは、金属蒸着膜の場合は通常、数百オングストローム（Å）であるが、感熱記録層に表現する画像の色、光沢、製造コスト、強度、平面性などを考慮して決定してもよく、また下地が透けて見える程度の厚さにすることもできる。
【００５４】
転写シートの転写側表面に設ける接着剤層は、熱可塑性樹脂からなる周知のホットメルト型の感熱接着剤、または感圧性接着剤などの周知の接着剤からなる。
【００５５】
例えば、感熱接着性樹脂（共重合体）の具体例として、塩化ビニル−酢酸ビニル−無水マレイン酸共重合体、塩化ビニル−酢酸ビニル−ビニルアルコール共重合体にアクリル酸またはメタクリル酸を重合させた樹脂、その他の熱可塑性樹脂の分子内に二重結合を導入した樹脂などが挙げられる。
【００５６】
因みに、上述した本願の請求項１に係る発明およびその他の関連発明、または本願の請求項１に係る発明の実施態様その他の関連事項について、以下の各項に列挙する。
（１）  感熱記録層およびその背面側に金属製光反射層を有する転写用記録材を、離型性シートに対して剥離可能に重ね合わせた感熱記録材の転写シートにおいて、前記感熱記録層を可逆性感熱記録材料で形成し、前記光反射層と感熱記録層との間に、光透過性の樹脂からなり光反射層を保護する保護層を設けたことを特徴とする感熱記録材の転写シート。
（２）  感熱記録層が、可逆性感熱記録材料からなる感熱記録層である上記第１項に記載の感熱記録材の転写シート。
（３）  保護層が、紫外線硬化性樹脂または電子線硬化性樹脂からなる光反射面保護層である上記第１項記載の感熱記録材の転写シート。
（４）  保護層が、アクリル系樹脂または硝化綿アクリルポリオール系樹脂からなる光反射面保護層である上記第１項に記載の感熱記録材の転写シート。
（５）  保護層が、着色された光透過性の樹脂からなる光反射面保護層である上記第１項に記載の感熱記録材の転写シート。
（６）  保護層が、表面粗さ（Ｒｚ：十点平均粗さ）が１．０μｍ以下の面を有する保護層である上記第１項に記載の感熱記録材の転写シート。
（７）  保護層が、厚さ１．０μｍ〜２０μｍの保護層である上記第１項に記載の感熱記録材の転写シート。
（８）  光反射層が、金属蒸着膜からなる光反射層である上記第１項に記載の感熱記録材の転写シート。
（９）  上記いずれか１項に記載の感熱記録材の転写シートを、普通紙、厚紙、合成紙または段ボールから選ばれる紙またはプラスチック製シートに転写したものからなるカード状感熱記録媒体。
（１０）  上記いずれか１項に記載の感熱記録材の転写シートを、紙またはプラスチック製シートに転写したものからなる包装用シート。
（１１）  上記いずれか１項に記載の感熱記録材の転写シートを、搬送用容器に転写したものからなる感熱記録可能な搬送用容器。
【００５７】
【実施例】
〔実施例１〕
図１に示した構造の感熱記録材の転写シートを製造した。すなわち、剥離用基材層１として、厚さ２５μm のポリエチレンテレフタレート（ＰＥＴ）フィルムを採用し、その片面にアルキドメラミン系樹脂１００重量部、トルエン５０重量部、および酢酸エチル５０重量部を混合した塗料組成物をコーティングし、１５０℃で２分間乾燥して厚さ２μｍの離型剤層２を形成した。
【００５８】
その上にエポキシアクリレート系ＵＶ硬化樹脂１００重量部をイソプロピルアルコール（ＩＰＡ）５０重量部で希釈して塗布し、５０℃で１分間乾燥させた後、１２０Ｗ／ｃｍの紫外線を照射して硬化させ、厚さ３μｍの光透過性の保護層３を形成した。
【００５９】
そして、保護層３の上面には、以下の(1),(2),(3) の配合組成物をテトラヒドロフランに溶解して固形分濃度を１５％に調整した液を塗布し、乾燥温度１１０℃で２分間加熱乾燥させた後、３０ｍ／分の速度で１６０Ｗ／ｃｍの紫外線を照射して硬化させ、厚み８μｍの感熱記録層４を形成した。
0004354595.tif 000002
【００６０】
次に、紫外線硬化樹脂塗料；ウレタンアクリレート系樹脂（大日本インキ化学工業社製：Ｃ３−３７４）１００重量部（N.V.75重量％）、イソプロピルアルコール５０重量部からなる塗料組成物を塗布し、５０℃で１分間乾燥させた後、３０ｍ／分の速度で１２０Ｗ／ｃｍの紫外線を照射して硬化させ、厚さ３μｍの反射面保護層５を形成した。
【００６１】
そして、反射面保護層５の上面に真空蒸着法によって、厚さ１０００Åのアルミニウム蒸着膜からなる鏡面の光反射層６を形成した。
【００６２】
さらにその上に、ポリアミド系樹脂１００重量部とイソプロピルアルコール１００重量部からなる塗料組成物を塗布し、これを１００℃で１分間乾燥させ、４μｍの厚さの接着剤層７を形成し、感熱記録材の転写シートＡを製造した。
【００６３】
〔実施例２〕
実施例１において、紫外線硬化樹脂塗料；ウレタンアクリレート系樹脂（大日本インキ化学工業社製：Ｃ３−３７４）からなる反射面保護層５に代えて、アクリル系樹脂（大日本インキ化学社製：ＭＥＫ−ＳＫ−１０Ｂ）１００重量部と酢酸エチルを８０重量部との混合溶液からなる塗料組成物を塗布し、１３０℃で１分乾燥して厚み３μｍに形成した反射面保護層としたこと以外は、実施例１と全く同様にして感熱記録材の転写シートＡを製造した。
【００６４】
〔実施例３〕
実施例１において、紫外線硬化樹脂塗料；ウレタンアクリレート系樹脂（大日本インキ化学工業社製：Ｃ３−３７４）からなる反射面保護層５に代えて、硝化綿アクリルポリオール系樹脂（大日精化社製：ＶＭ−ＡＬ）１００重量部と酢酸エチルを５０重量部との混合溶液からなる塗料組成物を塗布し、１３０℃で１分乾燥して厚み３μｍに形成した反射面保護層としたこと以外は、実施例１と全く同様にして感熱記録材の転写シートＡを製造した。
【００６５】
〔実施例４〕
実施例１において、反射面保護層５の厚さを変更し、厚さ０．５μｍの反射面保護層５としたこと以外は、全く同様にして感熱記録材の転写シートＡを製造した。
【００６６】
〔実施例５〕
実施例１において、反射面保護層５の厚さのみを変更し、厚さ２２μｍの反射面保護層５としたこと以外は、全く同様にして感熱記録材の転写シートＡを製造した。
【００６７】
以上のようにして得られた実施例１〜５の感熱記録材の転写シートを紙製カードの片面に重ね、その上から約１３０℃に加熱したゴムロールを押し当てて転写し、転写された感熱記録材について、画像記録と消去のための加熱を繰り返して行なうことによる使用耐久試験を行なった。その結果、下記▲１▼〜▲３▼の効果を目視で確認した。
▲１▼感熱記録材に記録する時の加熱によって光反射層に細かな皺が形成されず、光沢性の維持、すなわち初期の光反射効率が維持されていること。
▲２▼金属製の光反射層を蒸着によって形成するときに、光沢や鏡面が損なわれないこと。
▲３▼転写用記録材の光反射層と感熱記録層に剥がれがなく、確実に密着していること。
【００６８】
【発明の効果】
この発明は、以上説明したように、光反射層と感熱記録層との間に、光透過性の樹脂からなる光反射層を保護する保護層を設けた感熱記録材の転写シートとしたので、感熱記録材に加えられた熱量が光反射層に伝達されるまでに、金属に比べて比熱の大きい樹脂製の保護層で消費され、また、金属製の光反射層を蒸着するときには、感熱記録層が樹脂製の保護層で被覆されているので、高真空中（例えば１０-4ｍｍ以下）の容器内でも感熱記録材料が低圧雰囲気に曝されることがなく、そのために、金属製の光反射層の鏡面などの光沢性が向上し、転写用記録材の光反射層が積層体中に確実に密着して一体化され、画像視認性のよい感熱記録材の転写シートになるという利点がある。
【００６９】
また、以上の利点に関連して、この発明の感熱記録材の転写シートは、感熱記録材の記録時に加わる熱量によって光反射層に細かな皺が形成されず、光沢性の維持、すなわち初期の光反射効率を維持できるものであり、また金属製の光反射層を蒸着によって形成するときに光沢や鏡面が損なわれず、さらにまた転写用記録材の光反射層と感熱記録層とが密着して層構造の一体性が安定して得られる感熱記録材の転写シートであるという利点もある。
【図面の簡単な説明】
【図１】（ａ）実施形態の断面図
（ｂ）実施形態の使用状態を示す断面図
【図２】（ａ）従来の転写シートの断面図
（ｂ）従来の転写シートの使用状態を示す断面図
【符号の説明】
１  剥離用基材層
２  離型剤層
３  表面保護層
４  感熱記録層
５  反射面保護層
６  光反射層
７  接着剤層
Ａ、Ｂ  感熱記録材の転写シート
Ａ1 、Ｂ1   離型性シート
Ａ2 、Ｂ2   転写用記録材
【図１】
0004354595.tif 000003
【図２】
0004354595.tif 000004